(57)【特許請求の範囲】
【請求項１】
セメント、珪酸ソーダ及び水を含有する瞬結性地盤注入用薬液であって、
（１）前記珪酸ソーダ中のＳｉＯ２／Ｎａ２Ｏで表されるモル比が、５．１〜５．３であり、かつ、
（２）前記セメントの含有率が、１０〜２０重量％であり、
（３）前記セメントが、ポルトランドセメント及び高炉セメントからなる群から選ばれた少なくとも１種である、
瞬結性地盤注入用薬液。
【請求項２】
パッカー材用である、請求項１に記載の瞬結性地盤注入用薬液。
【請求項３】
前記高炉セメントは、高炉スラグ及びポルトランドセメントからなり、前記高炉スラグの重量比率が５重量％を超え７０重量％以下である、請求項１又は２に記載の瞬結性地盤注入用薬液。
【請求項４】
前記珪酸ソーダの含有率が、５〜１５重量％である、請求項１〜３のいずれかに記載の瞬結性地盤注入用薬液。
【請求項５】
請求項１〜４のいずれかに記載の瞬結性地盤注入用薬液を使用する地盤施工方法。
【発明の詳細な説明】
【技術分野】
【０００１】
本発明は、瞬結性地盤注入用薬液に関し、パッカー材として適切なゲルタイム、及び固化した際に適切な強度を有する瞬結性地盤注入用薬液に関する。本発明の瞬結性地盤注入用薬液は、パッカー材、または軟弱地盤若しくは硬質地盤の亀裂や破砕帯などの帯水地盤における止水や強化用薬液として有用である。
【０００２】
上記パッカー材は、緩結性地盤注入用薬液（いわゆる本液）を地盤に注入するに際し、注入範囲以外へのグラウトの逸脱を防ぐ（リーク防止）ために用いる。パッカーを予め形成することにより、本液がパッカーを超えた領域に充填されることを防止することができる。このパッカーを形成するための地盤注入用薬液としては、適度な瞬結性と強度が求められる。
【背景技術】
【０００３】
地盤注入用の薬液としては、例えば、特許文献１に、モル比ＳｉＯ２／Ｍ２Ｏ（式中、ＭはＮａ又はＫを示す。）３．８〜５．５の水ガラスがＳｉＯ２換算で２〜１０重量％、セメントが２５〜４５重量％及び残部が水からなることを特徴とする薬液が記載されている。
【０００４】
しかしながら、特許文献１に記載の薬液は、軟弱地盤の強化、及び漏水地盤を止水することを目的としており、セメントの含有率が非常に高い。そのため、パッカー材として使用するには、注入口を閉塞しやすく、また、本液の注入を阻害する問題があった。
【０００５】
また、別の地盤注入用の薬液として、特許文献２には、モル比が１．５〜２．８の範囲にある水ガラスと、平均粒子径が１０μｍ以下で比表面積が５０００ｃｍ２／ｇ以上の微粒子スラグとを有効成分として含有する地盤注入用薬液が記載されている。
【０００６】
しかしながら、特許文献２に記載の薬液は、水ガラスのモル比の値が低いため、ゲルタイムが非常に長い（５分以上）。よって、パッカー材として使用する場合は特定な現場のみに限られるなど限定的である。
【先行技術文献】
【特許文献】
【０００７】
【特許文献１】特開昭５７−４９６９０号公報
【特許文献２】特開平７−１６６１６３号公報
【発明の概要】
【発明が解決しようとする課題】
【０００８】
本発明は、パッカー材として適切なゲルタイム（６０秒以下）、及び固化した際に適切な強度（０．１〜３．０N／mm2程度）を有する瞬結性地盤注入用薬液を提供することを目的とする。
【課題を解決するための手段】
【０００９】
本発明者は、上記目的を達成すべく鋭意研究を重ねた結果、瞬結性地盤注入用薬液が、特定の珪酸ソーダを有し、かつセメント含有率を特定値とする場合には、上記目的を達成できることを見出し、本発明を完成するに至った。
【００１０】
即ち、本発明は、下記の瞬結性地盤注入用薬液に関する。
１．  セメント、珪酸ソーダ及び水を含有する瞬結性地盤注入用薬液であって、
（１）前記珪酸ソーダ中のＳｉＯ２／Ｎａ２Ｏで表されるモル比が、５．１〜５．３であり、かつ、
（２）前記セメントの含有率が、１０〜２０重量％であり、
（３）前記セメントが、ポルトランドセメント及び高炉セメントからなる群から選ばれた少なくとも１種である、
瞬結性地盤注入用薬液。
２．  パッカー材用である、上記項１に記載の瞬結性地盤注入用薬液。
３．  前記高炉セメントは、高炉スラグ及びポルトランドセメントからなり、前記高炉スラグの重量比率が５重量％を超え７０重量％以下である、上記項１又は２に記載の瞬結性地盤注入用薬液。
４．  前記珪酸ソーダの含有率が、５〜１５重量％である、上記項１〜３のいずれかに記載の瞬結性地盤注入用薬液。
５．  上記項１〜４のいずれかに記載の瞬結性地盤注入用薬液を使用する地盤施工方法。
【００１１】
以下、本発明の瞬結性地盤注入用薬液について詳細に説明する。
（I）本発明の瞬結性地盤注入用薬液
本発明の瞬結性地盤注入用薬液（以下、単に瞬結性薬液ともいう）は、セメント、珪酸ソーダ（水ガラス）及び水を含有する瞬結性地盤注入用薬液であって、（１）前記珪酸ソーダ中のＳｉＯ２／Ｎａ２Ｏで表されるモル比が、３．７〜５．３であり、かつ、（２）前記セメントの含有率が、１０〜２０重量％であることを特徴とする。
【００１２】
上記した特徴を有する本発明の瞬結性地盤注入用薬液は、珪酸ソーダにおけるＳｉＯ２／Ｎａ２Ｏで表されるモル比（以下「モル比」と略記する）が３．７〜５．３であるため、セメントの含有率が１０〜２０重量％という、従来の瞬結性地盤注入用薬液と比較してセメント含有率が低い値であっても、パッカー材として適切なゲルタイム（６０秒以下）、及び固化した際に適切な強度（０．１〜３．０N／mm2程度）を有する。また、本発明の瞬結性薬液をパッカー材として使用する際、上記瞬結性薬液が注入口を閉塞した場合であっても、その後に注入する本液の注入圧によってパッカー材を割裂することができ、結果として問題なく本液を注入することが可能となる。よって、パッカー材として最適である。また、軟弱地盤若しくは硬質地盤の亀裂や破砕帯などの帯水地盤における止水や強化用薬液としても有用である。
【００１３】
本発明において、パッカー材としての適切なゲルタイムを６０秒以下としているのは、瞬結性薬液（パッカー材）のゲルタイムが６０秒を超えると、上記瞬結性薬液が目的とする箇所以外（例えば、緩結性地盤注入用薬液（本液）の注入口）に逸れてしまい（逸流し）、その後の本液の注入を阻害する恐れがあるためである。上記ゲルタイムが６０秒以下であると、パッカー材の固化（いわゆるパッカーの形成）が早く、施工工事全体の効率がよい。
【００１４】
本発明において、パッカー材として固化した際に適切な強度を０．１〜３．０N／mm2程度としているのは、以下の理由による。即ち、上記強度が０．１N／mm2未満であると、形成されたパッカーの強度が弱く、パッカーとしての機能が得られない恐れがあるためである。また、上記強度が３．０N／mm2を超えると、瞬結性薬液（パッカー材）が注入口を閉塞した場合、その後に本液を注入することができなくなる恐れがあるためである。上記強度が０．１〜３．０N／mm2程度であることによって、その後の工程において、後述する緩結性地盤注入用薬液（本液）を所望の地盤範囲に安定して注入することができる。特に、緩結性地盤注入用薬液を注入した時に上記薬液が挿入孔Ｓ（図１）と外管３（図１）との隙間を通じて地上側に溢れ出す現象（リーク）を防止することができる。仮に、本発明の瞬結性地盤注入用薬液が注入口を閉塞した場合であっても、その後に注入する本液の注入圧によってパッカー材を割裂することができ、結果として問題なく本液を注入することが可能となる。
【００１５】
珪酸ソーダにおけるモル比が３．７より低くなると、ゲルタイムを６０秒以下にするには、セメントの含有率が２０重量％を超える（いわゆる富配合）ため、施工性および強度の面からパッカー材としては不適である。また、パッカー材として適切な施工性および強度を確保しようとセメントの含有率を２０重量％以下にするとゲルタイムが６０秒を超えるため、パッカー材としては不適となる。
【００１６】
モル比が５．３を超える珪酸ソーダも使用可能であるが、モル比が５．３を超える珪酸ソーダは安定性が悪く短期間に白濁、沈殿またはゲルを生成するため好ましくない。
【００１７】
珪酸ソーダ
本発明の瞬結性地盤注入用薬液は、モル比（ＳｉＯ２／Ｎａ２Ｏ）が３．７〜５．３である珪酸ソーダ（水ガラス）を使用する。珪酸ソーダのモル比が３．７〜５．３であることによって、パッカー材として最適な瞬結性を有する瞬結性地盤注入用薬液を得ることができる。なお、珪酸ソーダの好ましいモル比は３．９〜５．３であり、より好ましくは４．１〜５．３であり、さらに好ましいモル比は４．１〜５．１であり、さらに好ましいモル比は４．３〜５．１である。
【００１８】
上記した珪酸ソーダは、モル比が２．０〜４．０程度のものが市販されており、モル比３．７以上の市販品をそのまま使用することができる。また、該市販品にシリカ源を溶解するか、あるいは所定のモル比となるように苛性ソーダ（水酸化ナトリウム）とシリカ源を反応させたものを使用することもできる。
【００１９】
シリカ源としては、微粉末のシリカゲル、沈降性シリカ、ヒュームドシリカ、シリカコロイド溶液等が挙げられる。
【００２０】
珪酸ソーダに含まれるシリカ濃度は、限定的ではないが、１０〜３０重量％程度が好ましく、１８〜２８重量％程度がより好ましい。珪酸ソーダ中のシリカの濃度が１０〜３０重量％であることによって、適切な瞬結性を有し、かつ必要なゲル強度を有する瞬結性地盤注入用薬液を得ることができる。
【００２１】
本発明の瞬結性地盤注入用薬液で使用する珪酸ソーダの含有率は、５〜１５重量％が好ましく、より好ましくは６〜１２重量％である。珪酸ソーダの含有率が５〜１５重量％であれば、より均一かつ必要な強度を有するゲルを得ることができる。
【００２２】
セメント
本発明の瞬結性地盤注入用薬液は、セメントを使用する。
【００２３】
前記セメントは限定されず、通常、グラウトとして使用されるものであればよい。例えば、ポルトランドセメント、高炉セメント（Ａ種、Ｂ種、Ｃ種）、フライアッシュセメント等が挙げられる。なお、前記高炉セメントは、高炉スラグ及びポルトランドセメントからなるセメントであり、高炉スラグの重量比率で区分される。高炉スラグの重量比率が５を超え３０重量％以下である場合がＡ種、３０を超え６０重量％以下である場合がＢ種、６０を超え７０重量％以下である場合がＣ種である。
【００２４】
セメントの中でも、ポルトランドセメント及び高炉セメントからなる群から選ばれた少なくとも１種が好ましい。前記セメントは、１種又は２種以上を組み合わせて使用することができる。
【００２５】
前記セメントの比表面積は、限定的ではないが、３０００〜６０００ｃｍ２／ｇ程度が好ましく、３５００〜４５００ｃｍ２／ｇ程度がより好ましい。
【００２６】
前記セメントの含有率は、１０〜２０重量％であり、１３〜２０重量％が好ましく、１５〜２０重量％がより好ましく、１６〜２０重量％がさらに好ましい。前記セメントの含有率を１０〜２０重量％にすることによって、適切な瞬結性を有し、かつ必要なゲル強度を有する瞬結性地盤注入用薬液を得ることができる。
【００２７】
本発明の瞬結性地盤注入用薬液で使用する前記珪酸ソーダと前記セメントとの比率（水ガラスセメント比）（＝珪酸ソーダ／セメント）は、０．２５〜１．１５（重量比）が好ましく、０．３〜０．９（重量比）がより好ましく、０．４〜０．９（重量比）がさらに好ましい。
【００２８】
水
本発明の瞬結性地盤注入用薬液は、水を使用する。
【００２９】
本発明の瞬結性地盤注入用薬液で使用する水としては特に限定されない。例えば、上水道水、地下水、工業用水道水等が挙げられる。前記水は、１種又は２種以上を組み合わせて使用することができる。
【００３０】
その他の成分
本発明の瞬結性地盤注入用薬液は、本発明の効果を阻害しない範囲内で、減水剤（分散剤）等を使用することができる。
【００３１】
前記減水剤としては、例えば、ナフタレンスルホン酸系、メラミンスルホン酸系、ポリカルボン酸系、リグニンスルホン酸系等の減水剤が挙げられる。前記減水剤は、１種又は２種以上を組み合わせて使用することができる。
【００３２】
尚、ベントナイトを使用すると、瞬結性地盤注入用薬液（例えばパッカー材）としての適切なゲルタイム及び固化した際の適切な強度が得られにくくなる場合があるため、本発明において使用しない方が好ましい。
【００３３】
（II）本発明の瞬結性地盤注入用薬液を用いた施工方法
本発明の瞬結性地盤注入用薬液を用いた施工方法については、公知の方法を適用することができる。例えば、二重管ストレーナ工法（単相式、複相式）、二重管ダブルパッカー工法、単管ロッド注入工法等によって容易に注入することができる。以下、代表的な工法として、二重管ストレーナ工法及び二重管ダブルパッカー工法について詳細に説明する。
【００３４】
前記二重管ストレーナ工法（単相式）は、複数の流路を有する二重管ロッドを用いて所定の位置まで削孔後、セメントを含有する配合液（Ａ液）、及び珪酸ソーダを含有する配合液（Ｂ液）をそれぞれ別の流路から送液して別々に注入管の先端まで送り、前記Ａ液及びＢ液を前記注入管の先端部で合流させて本発明の瞬結性地盤注入用薬液を得た後、直ちに当該瞬結性地盤注入用薬液を地盤に注入する方式である。
【００３５】
前記二重管ストレーナ工法（複相式）は、前記単相式と同様にして瞬結性地盤注入用薬液を地盤に注入した後、中結および緩結性地盤注入用薬剤を地盤に注入する。以上を交互に切りかえながら注入ステージを下から上に移動して注入する工法である。
【００３６】
前記二重管ダブルパッカー工法は、削孔及び注入を一連の作業として行う二重管ストレーナ工法とは異なり、削孔及び注入管設置（シール材注入含む）と注入作業を分離して行う工法である。具体的には、地盤注入を必要とする箇所に、ケーシングパイプを取り付けた削孔機を用いて所定の深度まで削孔する。ケーシングパイプの内側に、シール材を流し込み、更にその中に二重管ダブルパッカー用外管（注入管）を挿入してケーシングパイプを引き抜く。また、ケーシングパイプを引き抜いた後、二重管ダブルパッカー用外管を挿入しシールグラウト材を孔に流し込んでもよい。前記シール材の硬化後、ダブルパッカーを装着した注入管を所定の位置にセットし、本発明の瞬結性地盤注入用薬液を注入する。
【００３７】
二重管ダブルパッカー用外管３の表面には、後記図１のように、少なくとも１つの注入口を挟んで軸方向に離間した２つの膨張可能な外管パッカー（袋パッカー）を設けることができる。外管パッカー１１は、挿入孔Ｓの内周面と隙間を有するように膨張させた状態にすることができる。外管パッカー１１を設けることにより、本発明の瞬結性薬液Ｃを注入口３ａを通じて地盤に注入する際、上記薬液Ｃが２つの外管パッカーの間に誘導されて地盤に浸透するとともに、外管パッカー１１と挿入孔Ｓとの間に形成される隙間を通じて外管パッカー１１の外側にも回り込んで浸透する。そのため、前記隙間に上記薬液Ｃが過剰に流出することなく、注入口３ａの周辺に上記薬液ＣによるパッカーＰを形成することができる（図２）。また、前記隙間については、前記パッカーＰによってシールすることができる。
【００３８】
前記パッカーＰの形成後、注入口３ｂを通して、後述する緩結性地盤注入用薬液（本液）を、所望の地盤範囲に安定して注入することができる。
【００３９】
以上の施工方法のなかでも、より安定に注入するという観点から、二重管ダブルパッカー工法が好ましい。
【００４０】
緩結性地盤注入用薬液（本液）
本発明の瞬結性地盤注入用薬液をパッカー材として使用し、地盤に注入することによりパッカーを形成した場合、さらに緩結性地盤注入用薬液（本液）を地盤に注入することができる。
【００４１】
緩結性地盤注入用薬液としては、特に限定されず、水ガラス系（懸濁型・溶液型）薬液、特殊シリカ系薬液、高分子系薬液等のいずれも使用することができる。中でも、緩結性地盤注入用薬液が懸濁型である場合、本発明の瞬結性地盤注入用薬液で得られるパッカーによって上記リークをより防止できるため、好ましい。なお、本発明の瞬結性地盤注入用薬液は、セメント粒子を含むため、懸濁型薬液に分類されるものである。
【００４２】
本発明の瞬結性地盤注入用薬液は、パッカー材、即ち、緩結性地盤注入用薬液（いわゆる本液）を地盤に注入するに際し、注入範囲以外へのグラウトの逸脱を防ぐ（リーク防止）ための材料として使用することが可能である。また、本発明の瞬結性地盤注入用薬液は、軟弱地盤または硬質地盤の亀裂や破砕帯などの帯水地盤における止水や強化を行うことが可能である。
【発明の効果】
【００４３】
本発明の瞬結性地盤注入用薬液は、セメント、珪酸ソーダ及び水を含有する瞬結性地盤注入用薬液であって、（１）前記珪酸ソーダ中のＳｉＯ２／Ｎａ２Ｏで表されるモル比が、３．７〜５．３であり、かつ、（２）前記セメントの含有率が、１０〜２０重量％であるため、注入管まわりの間隙においても注入が可能であって、パッカー材として適切なゲルタイム（６０秒以下）、及び固化した際に適切な強度（０．１〜３．０N／mm2程度）を有することができる。また、本発明の瞬結性薬液をパッカー材として使用する際に上記瞬結性薬液が注入口を閉塞した場合であっても、その後に注入する本液の注入圧によってパッカー材を割裂することができ、結果として問題なく本液を注入することが可能となる。
【図面の簡単な説明】
【００４４】
【図１】本発明の瞬結性地盤注入用薬液を注入するに際し、外管に瞬結性地盤注入用薬液を供給する内管を挿入した状態を例示する図（二重管ダブルパッカー工法を例示する図）である。
【図２】本発明の瞬結性地盤注入用薬液を、二重管ダブルパッカー工法によって地盤に注入している状態を例示する図である。
【発明を実施するための形態】
【００４５】
実施例を示して本発明を具体的に説明する。但し本発明は実施例に限定されない。
【実施例】
【００４６】
実施例１〜３５及び比較例１〜１７
セメントを水に懸濁させた液をＡ液とし、モル比（ＳｉＯ２／Ｎａ２Ｏ）の異なる各種珪酸ソーダを含有する液をＢ液とした。なお、上記したＡ液に用いたセメントについては、以下の表１に示す。また上記したＢ液に用いた珪酸ソーダにおけるモル比、ＳｉＯ２（重量％）、Ｎａ２Ｏ（重量％）及び比重については、以下の表２に示す。
【００４７】
【表１】
0005846567.tif 000002
【００４８】
【表２】
0005846567.tif 000003
【００４９】
また、前記Ａ液に関して、セメント含有量が異なる液を用意した（６種）。
評価試験（ゲルタイム測定）
液温を２０℃に調整したＡ、Ｂ両液の混合物（本発明の瞬結性地盤注入用薬液）についてゲルタイムを測定した。
【００５０】
ゲルタイムについては、以下のようにカップ倒立法を用いて測定した。
［１］  まず、Ａ液（セメント懸濁液）２５０ｍｌ、及びＢ液（水ガラス液）２５０ｍｌをそれぞれ別のビーカーに秤取る。
［２］  A液にB液を速やかに流し入れる。直ちに空いたB液のビーカーに全量を速やかに入れ、次に空いたA液のビーカーに全量を流し入れる。
［３］  上記［２］の操作を速やかに繰り返し、A液にB液を全量投入した時点から、液が流動しなくなった時点までをゲルタイムとする。
【００５１】
なお各材料の温度は、恒温槽などで一定温度(今回試験は２０℃)に調整し、取り出し後速やかに試験を行う。屋外等で温度調整ができない場合は、測定時の温度を記録する。
評価試験（圧縮強度測定）
液温を２０℃に調整したＡ、Ｂ両液の混合物をゲル化前に、直径５０ｍｍ、高さ１００ｍｍの一端を密閉したアクリルパイプモールドの中に流し入れ、速やかにもう一端を密閉した。作製した供試体を恒温に保たれた室内に７日間養生後、モールドから取り出し、一軸圧縮強度試験機を用いて圧縮強度を測定した。
【００５２】
実施例１〜３５及び比較例１〜１７の瞬結性地盤注入用薬液のセメント含有率、水ガラス含有率及び水ガラスセメント比（＝水ガラス／セメント、重量比）、並びに上記試験によって測定されたゲルタイム及び圧縮強度について、以下の表３及び４に示す。なお、実施例１〜３５及び比較例１〜１７の瞬結性地盤注入用薬液の水、セメント及び水ガラスの配合量、並びに単位容積あたりの重量についても、以下の表３及び４に示す。
【００５３】
【表３】
0005846567.tif 000004
【００５４】
【表４】
0005846567.tif 000005
【符号の説明】
【００５５】
３    外管（二重管ダブルパッカー用外管）
３ａ  パッカー材用瞬結性地盤注入用薬液の注入口
３ｂ  緩結性地盤注入用薬液の注入口
５Ａ  内管
１１  外管パッカー（袋パッカー）
Ｃ    本発明の瞬結性地盤注入用薬液
Ｐ    パッカー
Ｓ    挿入孔
【図１】
0005846567.tif 000006
【図２】
0005846567.tif 000007